각각 염화 팔라듐 8 . 5 x 10 - 3 mmol 및 1 , 3 - 비스 ( 디페닐 포스 피노 ) 프로판 8 . 5 x 10 - 3 mmol 을 , 초산 24 . 0 용량 % 와 물 76 . 0 용량 % 의 혼합 용매 에 용해 하 였 다 . 이 용액 을 진공 에 의해 공기 를 제거 한 후 , 질소 치환 된 스테인 fp 스 제 오토클레이브 에 장입 했 다 . 오토클레이브 를 밀폐 한 후 , 내용물 을 700 rpm 의 속도 로 교반 하 면서 가온 하 였 다 . 내온 이 90 ℃ 에 달한 시점 에서 일산 화 탄소 와 에틸렌 의 1 : 1 혼합 기체 를 오토클레이브 내압 이 45 bar 가 될 때 까지 가했 다 . 내온 을 90 ℃, 내압 을 45 bar 로 유지 하 면서 , 1 시간 교반 을 계속 했 다 . 냉각 후 , 오토클레이브 내 의 기체 를 제거 하 고 , 내용물 을 꺼냈 다 . 반응 용액 을 여과 하 고 , 아세톤 으로 수 회 세정 후 , 실온 ∼ 80 ℃ 로 감압 건조 하 여 중합체 3 . 2 g 을 얻 었 다 .